Способ подготовки полиакрилата натрия для введения в состав бетонной смеси (варианты)
METHOD FOR PREPARATION OF SODIUM POLYACRYLATE FOR INTRODUCTION INTO THE COMPOSITION OF CONCRETE MIXTURE (VARIANTS)

Изобретение относится к промышленности строительных материалов, в частности к производству бетонов.
Известно введение в состав бетонной смеси водоудерживающих добавок в виде сухих гранул (порошка) [1]. Введение в таком виде полиакрилата натрия в состав бетонной смеси приводит к внутренним напряжениям в структуре получаемого бетона.
Задача изобретения состоит во введении полиакрилата натрия в состав бетонной смеси с повышением качества бетона.
Технический результат достигается тем, что способ подготовки полиакрилата натрия для введения в состав бетонной смеси, предусматривает замачивание гранул полиакрилата натрия в воде при температуре 15-40°С, выдерживание их до набухания в течение 24-36 часов с последующим измельчением до получения гелеподобной массы.
Технический результат достигается также тем, что способ подготовки полиакрилата натрия для введения в состав бетонной смеси предусматривает замачивание гранул полиакрилата натрия в 3%-ном водном растворе перекиси водорода при температуре 15-40°С, выдерживание их до набухания в течение 24 или 36 часов с последующим измельчением до получения гелеподобной массы.
Способ поясняется примерами.
1. Полиакрилат натрия в виде гранул замачивают в воде при температуре 15°С и выдерживают до набухания (24-36 ч). Затем гранулы измельчают до образования гелеподобной массы.
2. Полиакрилат натрия в виде гранул замачивают в воде при температуре 40°С и выдерживают до набухания (24 ч). Затем гранулы измельчают до образования гелеподобной массы.
3. Полиакрилат натрия в виде гранул замачивают в 3%-ном водном растворе перекиси водорода при температуре 15°С и выдерживают до набухания (36 ч). Затем гранулы измельчают до образования гелеподобной массы.
4. Полиакрилат натрия в виде гранул замачивают в 3%-ном водном растворе перекиси водорода при температуре 40°С и выдерживают до набухания (24 ч). Затем гранулы измельчают до образования гелеподобной массы.
Подготавливают, дозируют и смешивают в массовом соотношении 1:3 портландцемент и кварцевый песок, добавляют воду (при соблюдении водоцементного отношения 0,45-0,5), подготовленный полиакрилат натрия и вновь смешивают. Полученной бетонной смесью заполняют металлические формы, уплотняют смесь и выдерживают ее в формах до затвердевания. Затем изделия извлекают из форм. Введение подготовленного по предложенному способу полиакрилата натрия в количестве 0,5% от массы воды затворения в бетонную смесь вышеуказанного состава приводит к повышению прочности бетона (в возрасте 28 сут) до 15%, снижению его водопоглощения до 2,5 раз.
Источники информации
1. WO 2005/105702 А1, 2005.